ПОЛИКРИСТАЛЛИЧЕСКИЕ ЭЛЕМЕНТЫ, ВКЛЮЧАЮЩИЕ В МЕЖДОУЗЛИЯХ МЕЖДУ КРИСТАЛЛАМИ ТВЕРДОГО МАТЕРИАЛА КОМПОЗИЦИИ МЕТАЛЛИЧЕСКИХ СПЛАВОВ, РЕЖУЩИЕ ЭЛЕМЕНТЫ И БУРОВЫЕ ИНСТРУМЕНТЫ С ТАКИМИ ПОЛИКРИСТАЛЛИЧЕСКИМИ ЭЛЕМЕНТАМИ И СООТВЕТСТВУЮЩИЕ СПОСОБЫ ИХ ИЗГОТОВЛЕНИЯ

1. Режущий элемент, включающий:
подложку режущего элемента и
поликристаллический элемент, соединенный с подложкой режущего элемента, причем поликристаллический элемент включает:
поликристаллический материал, содержащий множество связанных между собой кристаллов твердого материала, и
металлический материал, находящийся в междоузлиях между связанными между собой кристаллами твердого материала, при этом по меньшей мере часть металлического материала представляет собой сплав металлов, имеющий температуру плавления не выше примерно 750°С, причем этот сплав металлов содержит по меньшей мере два элемента, первый элемент из этих по меньшей мере двух элементов включает по меньшей мере один элемент, выбранный из группы, включающей кобальт, железо и никель, второй элемент из этих по меньшей мере двух элементов включает по меньшей мере один элемент, выбранный из группы, включающей диспрозий, иттрий, тербий, гадолиний, германий, самарий, неодим и празеодим.
2. Режущий элемент по п.1, в котором по меньшей мере один элемент, выбранный из группы, включающей диспрозий, иттрий, тербий, гадолиний, германий, самарий, неодим и празеодим, составляет по меньшей мере около 5 мас.% сплава металлов.
3. Режущий элемент по п.1 или 2, в котором сплав металлов представляет собой эвтектическую композицию.
4. Режущий элемент по п.1 или 2, в котором сплав металлов представляет собой почти эвтектическую композицию.
5. Режущий элемент по п.4, в котором почти эвтектическая композиция представляет собой по меньшей мере одну почти эвтектическую композицию, выбранную из группы, включающей почти эвтектическую композицию из кобальта и диспрозия, почти эвтектическую композицию из кобальта и иттрия, почти эвтектическую композицию из кобальта и тербия, почти эвтектическую композицию из кобальта и гадолиния, почти эвтектическую композицию из кобальта и германия, почти эвтектическую композицию из кобальта и самария, почти эвтектическую композицию из кобальта и неодима и почти эвтектическую композицию из кобальта и празеодима.
6. Режущий элемент по п.4, в котором почти эвтектическая композиция представляет собой по меньшей мере одну почти эвтектическую композицию, выбранную из группы, включающей почти эвтектическую композицию из железа и диспрозия, почти эвтектическую композицию из железа и иттрия, почти эвтектическую композицию из железа и тербия, почти эвтектическую композицию из железа и гадолиния, почти эвтектическую композицию из железа и германия, почти эвтектическую композицию из железа и самария, почти эвтектическую композицию из железа и неодима и почти эвтектическую композицию из железа и празеодима.
7. Режущий элемент по п.4, в котором почти эвтектическая композиция представляет собой по меньшей мере одну почти эвтектическую композицию, выбранную из группы, включающей почти эвтектическую композицию из никеля и диспрозия, почти эвтектическую композицию из никеля и иттрия, почти эвтектическую композицию из никеля и тербия, почти эвтектическую композицию из никеля и гадолиния, почти эвтектическую композицию из никеля и германия, почти эвтектическую композицию из никеля и самария, почти эвтектическую композицию из никеля и неодима и почти эвтектическую композицию из никеля и празеодима.
8. Режущий элемент по п.1 или 2, в котором сплав металлов имеет температуру плавления не ниже примерно 300°С.
9. Режущий элемент по п.8, в котором сплав металлов имеет температуру плавления от примерно 550 до примерно 650°С.
10. Режущий элемент по п.1 или 2, в котором металлический материал составляет от примерно 1 до примерно 20 об.% поликристаллического элемента.
11. Режущий элемент по п.1, в котором в части междоузлий между связанными между собой кристаллами твердого материала не находится металлический материал, причем эта часть междоузлий между связанными между собой кристаллами твердого материала представляет собой пустые пространства.
12. Режущий элемент по одному из п.п.1, 2 и 11, в котором твердый материал представляет собой алмаз.
13. Буровой инструмент, включающий:
корпус инструмента и
по меньшей мере один режущий элемент по одному из п.п.1, 2 и 11, закрепленный на корпусе инструмента.
14. Способ изготовления поликристаллического элемента, включающий:
изготовление предварительно отформованной заготовки неспеченного элемента, содержащей множество кристаллов твердого материала;
спекание предварительно отформованной заготовки элемента в присутствии материала катализатора для катализирования образования межкристаллитных связей между кристаллами твердого материала из множества кристаллов твердого материала, причем спекание предварительно отформованной заготовки элемента включает изготовление поликристаллического материала, содержащего связанные между собой кристаллы твердого материала, образованные путем соединения множества кристаллов твердого материала; и
обеспечение наличия сплава металлов по меньшей мере в части междоузлий между связанными между собой кристаллами твердого материала, а также
разработку рецептуры сплава металлов, включающего по меньшей мере два элемента;
выбор первого элемента из этих по меньшей мере двух элементов из группы, включающей кобальт, железо и никель; и
выбор второго элемента из этих по меньшей мере двух элементов из группы, включающей диспрозий, иттрий, тербий, гадолиний, германий, самарий, неодим и празеодим.
15. Способ по п.14, включающий разработку рецептуры сплава металлов, представляющего собой почти эвтектическую композицию.
16. Способ по п.14, включающий разработку рецептуры сплава металлов, представляющего собой эвтектическую композицию.
17. Способ по п.14 или 16, включающий разработку рецептуры сплава металлов, имеющего температуру плавления не выше примерно 750°С.
18. Способ по п.17, включающий разработку рецептуры сплава металлов, имеющего температуру плавления от примерно 550 до примерно 650°С.
19. Способ по п.14 или 16, включающий обеспечение содержания сплава металлов в поликристаллическом элементе в объеме от примерно 1 до примерно 20 об.%.
20. Способ по п.14 или 16, включающий обеспечение наличия сплава металлов на первом участке поликристаллического материала и изготовление второго участка поликристаллического материала, по меньшей мере в основном не содержащего сплав металлов.